(57)【要約】      （修正有）【課題】適正化を図った不織布を用いることにより、害虫、特に白蟻の家屋への侵入を防止できる防虫シートを提供する。また、前記不織布に吸着材を担持させることによって、防虫剤を散布した場合並びにコンクリート中から有害物質がしみ出した場合に、これら有害物質の土壌中への拡散を防止できる防虫シートを提供する。【解決手段】防虫シートは平均繊維径が０．１〜１００μｍ、平均長さが０．０１〜１００ｍｍの無機材料の短繊維を０．０５ｍｇ／ｍｍ３以上の密度で絡ませた不織布からなる。また製造方法は、平均繊維径が０．１〜１００μｍ、平均長さが０．０１〜１００ｍｍの無機繊維を含む短繊維を水中で混合してスラリー化した後に凝集剤を加えてフロック体とする工程と、このフロック体を妙紙機もしくは集綿装置によってシート形状にする工程を有する。【選択図】図５
2008095210.tif 000002
【特許請求の範囲】
【請求項１】
平均繊維径が０．１〜１００μｍ、平均長さが０．０１〜１００ｍｍの無機材料の短繊維を０．０５ｍｇ／ｍｍ３以上の密度で絡ませた不織布からなることを特徴とする防虫シート。
【請求項２】
前記短繊維は、ガラス繊維、カーボン繊維、アルミナ繊維、シリカ繊維およびチタン繊維から選択される少なくとも１種の繊維からなる請求項１に記載の防虫シート。
【請求項３】
前記不織布は、セリウムおよび／またはランタンを含む希土類化合物からなる吸着剤を更に含む請求項１もしくは２に記載の防虫シート。
【請求項４】
前記不織布は、前記短繊維同士の結合を高める補助繊維を更に含む請求項１〜３のいずれか１項に記載の防虫シート。
【請求項５】
前記補助繊維は平均繊維径が０．１〜２００μｍ、平均長さが０．０１〜１００ｍｍのポリプロピレン−ポリエチレンの短繊維である請求項４に記載の防虫シート。
【請求項６】
不織布の厚さは０．１〜１００ｍｍである請求項１〜５のいずれか１項に記載の防虫シート。
【請求項７】
前記防虫シートは防蟻シートである請求項１〜６のいずれか１項に記載の防虫シート。
【請求項８】
平均繊維径が０．１〜１００μｍ、平均長さが０．０１〜１００ｍｍの無機繊維を含む短繊維を水中で混合してスラリー化した後に凝集剤を加えてフロック体とする工程と、このフロック体を妙紙機もしくは集綿装置によってシート形状にする工程を有することを特徴とする防虫シートの製造方法。
【請求項９】
請求項３〜７のいずれか１項に記載の防虫シートを、家屋の少なくとも地面と接触する土台部を覆うように土中に配置することによって、前記土台を含む家屋全体への土中からの害虫の侵入を物理的に防止し、かつ既に散布されている防虫剤および土台部のセメントに含まれる有害物質を吸着し、該有害物質の土壌汚染を防止することを特徴とする家屋の防虫方法。
【請求項１０】
防虫シートは家屋の仕上げ壁と前記土台部で挟む位置まで配置することを特徴とする請求項９に記載の家屋の防虫方法。
【請求項１１】
防虫シートは家屋の仕上げ壁および内壁の上部まで完全に覆うように配置することを特徴とする請求項９に記載の家屋の防虫方法。
【発明の詳細な説明】
【技術分野】
【０００１】
本発明は、害虫、特に白蟻の家屋への侵入を、土壌汚染を引き起こす有害物質を含有する防虫剤を用いることなしに無害な構成で有効に防止できる防虫シートおよびその製造方法ならびに家屋の防虫方法に関する。
【背景技術】
【０００２】
白蟻、木食い虫等の害虫が土中から家屋等へ侵入するのを防止する手段としては、従来から床下の土壌に防虫効果のある薬剤（防虫剤）を散布する方法が有用である。しかしながら、このような防虫剤は揮発性であるため経時的にその効果が小さくなっていくため定期的な再散布を必要とし、この再散布を忘れた場合には家屋が害虫に曝されるおそれがある。また、防虫剤散布は専門的知識を必要とするため、一般的に専門業者に依頼するが、このために新たなメンテナンス費用が必要となる。専門業者が散布を行った場合でも、防虫剤の散布漏れ、散布ムラ等を生じ、必ずしも十分な防虫効果を確保できない可能性もある。また、使用される防虫剤には金属クロム化合物、ヒ素化合物、有機リン化合物およびその他の金属化合物等の人体への毒性を有する有害物質が含まれるため、居住環境および地下水等への悪影響が懸念される。
【０００３】
薬剤の再散布を必要とせずメンテナンス費を低減できる防虫手段としては、例えば特許文献１に示すように、防虫剤を含浸もしくは塗布された防虫シートを家屋の床下地面に敷設する方法がある。この場合、この防虫シート中の防虫剤の成分が空気中へ放散および土中に溶け出し防虫効果を発揮する。こうした防虫方法の利用例として、家屋基礎の外側に害虫の侵入不可能な材料の壁部を配設した囲み部の内側に土を入れ、この表面に部材を配設して地面より高い段部を有する家屋用防虫基礎構造を形成し、この囲み部の底面の全面積を覆うように防虫シートを敷設することにより害虫の通過を阻止することを特徴とする構造が提案されている。
【０００４】
しかしながら、経時的にシートから防虫効果が消失していくため薬剤の再散布を必要とし、この防虫剤の有害な成分により土壌汚染を生じる問題は依然として残ったままである。また、防虫シートは通常、布や紙を使用しているため、このシートを土壌中に設置した場合、シート材質の長期耐久性に劣り、破損を生じた場合にはそこから害虫が侵入してしまう問題がある。また、基礎、壁部等のコンクリート部が経時的にひび割れを生じた場合には、その隙間を通って害虫が侵入する可能性がある。
【０００５】
さらに、コンクリートにも重金属等の有害物質が含まれているため、経時的にこれらが土中にしみ出して土壌汚染を生じ、ひいては地下水等の汚染に繋がることから何らかの対策をとることが求められていた。
【０００６】
【特許文献１】特開平７−２４３２４０
【発明の開示】
【発明が解決しようとする課題】
【０００７】
本発明の目的は、適正化を図った不織布を用いることにより、害虫、特に白蟻の家屋への侵入を防止できる防虫シートを提供することにある。
また、本発明の別の目的は前記不織布に吸着材を担持させることによって、防虫剤を散布した場合並びにコンクリート中から有害物質がしみ出した場合に、これら有害物質の土壌中への拡散を防止できる防虫シートを提供することにある。
更に本発明の他の目的は、これら防虫シートの製造方法を提供することにある。
更にまた本発明の他の目的は、これら防虫シートを用いた防虫方法を提供することにある。
【課題を解決するための手段】
【０００８】
上記目標を達成するため、本発明の要旨構成は以下の通りである。
【０００９】
（１）平均繊維径が０．１〜１００μｍ、平均長さが０．０１〜１００ｍｍの無機材料の短繊維を０．０５ｍｇ／ｍｍ３以上の密度で絡ませた不織布からなることを特徴とする防虫シート。
【００１０】
（２）前記短繊維は、ガラス繊維、カーボン繊維、アルミナ繊維、シリカ繊維およびチタン繊維から選択される少なくとも１種の繊維からなる前記（１）に記載の防虫シート。
【００１１】
（３）前記不織布は、セリウムもしくはランタンを含む希土類化合物からなる吸着剤を更に含む前記（１）もしくは（２）に記載の防虫シート。
【００１２】
（４）前記不織布は、前記短繊維同士の結合を高める補助繊維を更に含む前記（１）〜（３）のいずれか１項に記載の防虫シート。
【００１３】
（５）前記補助繊維は平均繊維径が０．１〜２００μｍ、平均長さが０．０１〜１００ｍｍのポリプロピレン−ポリエチレンの短繊維である前記（４）に記載の防虫シート。
【００１４】
（６）不織布の厚さは０．１〜１００ｍｍである前記（１）〜（５）のいずれか１項に記載の防虫シート。
【００１５】
（７）前記防虫シートは防蟻シートである前記（１）〜（６）のいずれか１項に記載の防虫シート。
【００１６】
（８）平均繊維径が０．１〜１００μｍ、平均長さが０．０１〜１００ｍｍの無機繊維を含む短繊維を水中で混合してスラリー化した後に凝集剤を加えてフロック体とする工程と、このフロック体を妙紙機もしくは集綿装置によってシート形状にする工程を有することを特徴とする防虫シートの製造方法。
【００１７】
（９）前記（３）〜（７）のいずれか１項に記載の防虫シートを、家屋の少なくとも地面と接触する土台部を覆うように土中に配置することによって、前記土台部を含む家屋全体への土中からの害虫の侵入を物理的に防止し、かつ既に散布されている防虫剤および土台部のセメントに含まれる有害物質を吸着し、該有害物質の土壌汚染を防止することを特徴とする家屋の防虫方法。
【００１８】
（１０）防虫シートは家屋の仕上げ壁と前記土台部で挟む位置まで配置することを特徴とする前記（９）に記載の家屋の防虫方法。
【００１９】
（１１）防虫シートは家屋の仕上げ板および内壁の上部まで完全に覆うように配置することを特徴とする前記（９）に記載の家屋の防虫方法。
【発明の効果】
【００２０】
本発明によれば、無機繊維を含む不織布からなる土壌中で長期間にわたって防虫効果を維持できる防虫シートを提供することが可能になった。また、前記不織布に吸着材を担持させることによって、有害成分の土壌中への拡散を防止できる防虫シート、並びにこの防虫シートの製造方法および該防虫シートを用いた家屋の防虫方法の提供が可能になった。
【発明を実施するための最良の形態】
【００２１】
本発明者は、害虫、特に白蟻の家屋への侵入を有害物質を含有する防虫剤を散布することなく無害な構成で防止できるかどうかの検討を行った。その結果、白蟻の食害による蟻道を生じないようにするためには無機材料を用いればよいこと、および、これらの無機材料の短繊維を所定の形状で絡ませた不織布を防虫シートとすることにより、白蟻の侵入を有効に防止できることを見出し、本発明を完成するに至った。すなわち本発明の防虫シートは平均繊維径が０．１〜１００μｍ、平均長さが０．０１〜１００ｍｍの無機材料の短繊維を０．０５ｍｇ／ｍｍ３以上の密度で絡ませた不織布からなる。
【００２２】
本発明に使用する不織布には、平均繊維径が０．１〜１００μｍ、平均長さが０．０１〜１００ｍｍの無機材料の短繊維を使用するが、平均長さは０．０１〜５０ｍｍが好ましく、０．０１〜１０ｍｍが更に好ましい。ここで、平均繊維径が０．１μｍ未満であるとシート状に成形した場合に強度が弱く、また不織布が吸着剤を含む場合には吸着剤である希土類化合物の固定化がしにくくなり、１００μｍを超えると無機繊維が剛直となり絡まり難くなる。また、平均長さが０．０１ｍｍ未満の場合は、短繊維が短すぎて短繊維同士の絡みが弱くなるため、シート化した状態で容易に裂けてしまうなどの問題が生じやすい一方、平均長さが１００ｍｍを超えると繊維同士が絡みにくくなり、不織布とした状態で隙間ができやすく、並びにシートの密度が不均一になりやすい。無機繊維の断面形状は、特に限定されないが、円、楕円、ひし形、星形等が挙げられる。この短繊維をランダムに絡ませることによって不織布を作製するが、この密度は０．１ｍｇ／ｍｍ３以上であることが好ましい。０．１ｍｇ／ｍｍ３未満であると目が粗くなるため、十分な防虫効果を発揮できなくなるからである。
【００２３】
本発明に使用する短繊維としては、ガラス繊維、カーボン繊維、アルミナ繊維、シリカ繊維およびチタン繊維を挙げることができるが、土壌中で腐敗しないため家屋の建て替え時に容易にシートの回収ができる環境に優しいガラス繊維を用いることが好適である。
【００２４】
また、本発明はセリウムおよび／またはランタンを含む希土類化合物からなる吸着剤を更に含むことが好ましい。この吸着材によって、防虫剤およびコンクリートに含まれる重金属、非金属、これらのイオン化物、および有機リン酸等を吸着することができる。特に防虫剤等を散布した場合や土台部のコンクリートに含まれる有害物質が土中に溶出した場合、これら有害物質は該防虫シートに吸着されることにより結果的に濃縮されるため、該防虫シートにおいてこれら防虫成分による防虫効果が期待できる。吸着剤としては具体的にはセリウムまたはランタンの水酸化物もしくはこれらの水和物、またはこれらを組み合わせて使用することが好適である。
【００２５】
また、本発明では前記不織布に短繊維同士の結合を高める補助繊維を更に含めてもよい。補助繊維を含めることで、含まないものと比較した場合引っ張り強度が数倍になるため、施工時の作業性に優れる。また、土壌中での耐食性はガラス繊維と比較して劣るが、シート化した場合には大部分をガラス繊維が占めるため、長期間の使用による不織布の構造変化や長期間使用後の回収にはほとんど影響しない。この補助繊維には平均繊維径が０．１〜２００μｍ、平均長さが０．１〜１００ｍｍのポリプロピレン−ポリエチレン繊維を用いることが好適である。また、補助繊維の長さは０．１〜５０ｍｍが好ましく、０．１〜１０ｍｍがより好ましい。ここで、平均繊維径が０．１μｍ未満および／または平均長さが０．１ｍｍ未満であると短繊維同士の結合性を高めることができず、平均繊維径が１００μｍを超えるおよび／または平均長さが１０ｍｍを超える場合も同様に繊維が剛直になり結合性を高めるためには適さない。
【００２６】
不織布の厚さは０．１〜１００ｍｍが好ましく、０．１〜１０ｍｍが更に好ましく、０．１〜５ｍｍがより好適である。０．１ｍｍ未満であると十分な防虫効果が期待できず、１００ｍｍを超えると防虫効果は変化しない一方、不織布として剛直になり曲げにくくなるため、不織布をロール化しにくくなり運搬に不適になるからである。また、指定の形状に追従しにくくなり、施工が困難になる。
【００２７】
本発明の防虫シートは、その対象となる害虫は特に限定されないが、土中からの白蟻の侵入を防止する防蟻シートとして使用することが好適である。
【００２８】
次に本発明に従う防虫シートの製造方法の一例を説明する。まず、平均繊維径が０．１〜１００μｍ、平均長さが０．０１〜１００ｍｍの無機繊維を含む短繊維２０〜１００質量部に、必要に応じてさらに０〜８０質量部の吸着剤と０〜３０質量部の補助繊維を加え合計１００質量部とし、ここに水５００〜１０００質量部を加え混合してスラリー化し、その後ここに凝集剤を加えてフロック体とし、このフロック体を妙紙機もしくは集綿装置によって厚さ０．１〜１００ｍｍのシート形状にして防虫シートを得る。凝集剤としては高分子凝集剤、無機系凝集剤などが挙げられる。また、シート形状にするのを効率的にするため、スラリー化した後に増粘剤を０〜２０質量部加えてもよい。増粘剤としては、合成スメクタイトなどの無機層状物などが挙げられる。また、有機溶媒系でも分散しやすくさせるために無機繊維の表面をシランカップリング剤などで処理したり、増粘させるために無機層状物の表面を処理してもよい。
【００２９】
次に本発明に従う家屋の防虫方法について説明する。
【００３０】
図１に示す本実施形態では、ベタ基礎２を覆うように、防虫シート１を配置することで、害虫の侵入を物理的に防止することができる。また、床下１０、地盤８へ防虫剤を散布した場合には、吸着剤を含む防虫シート１を配置することで地盤９に防虫剤中のヒ素、６価クロム、有機リン、鉛、その他の金属などの有害成分が拡散するのを防止する。また、ベタ基礎からの鉛、セレン水銀、カドミウム、ヒ素、６価クロムなどの溶出物についても拡散を防止できる。
【００３１】
図２に示す本実施形態では、束石４の下を覆うように、防虫シート１を配置することによって、束石部を含む家屋全体への害虫の侵入を物理的に防止する。また、床下１０、地盤８へ防虫剤を散布した場合には、吸着剤を含む防虫シート１を配置することで地盤９に防虫剤中のヒ素、６価クロム、有機リン、鉛、その他の金属などの有害成分が拡散するのを防止することができる。
【００３２】
図３に示す本実施形態では、独立基礎（コンクリート）１１の下を覆うように、防虫シート１を配置することによって、家屋全体への害虫の侵入を物理的に防止する。また、床下１０、地盤８へ防虫剤を散布した場合には、防虫シート１を配置することで地盤９に防虫剤中のヒ素、６価クロム、有機リン、鉛、その他の金属などの有害成分が拡散するのを防止することができる。
【００３３】
また、図４に示す本実施形態では、防虫シート１を仕上げ壁１２とベタ基礎２で挟む位置まで配置してもよい。このことによって家屋全体への土中からの害虫の侵入をより一層効果的に防止することができる。また、床下１０、地盤８へ防虫剤を散布した場合には、吸着剤を含む防虫シート１を配置することで地盤９に防虫剤中のヒ素、６価クロム、有機リン、鉛、その他の金属などの有害成分が拡散するのを防止する。
【００３４】
さらに、図５に示す本実施形態では、防虫シート１を仕上げ板１２と内壁１３の上部まで完全に覆うように配置してもよい。このことによって家屋全体への土中からの害虫の侵入をより一層有効に防止することができる。また、床下１０、地盤８へ防虫剤を散布した場合には、吸着剤を含む防虫シート１を配置することで地盤９に防虫剤中のヒ素、６価クロム、有機リン、鉛、その他の金属などの有害成分が拡散するのを防止する。ここで、無機繊維は断熱材としての働きもあるため、この防虫シートは防虫作用のみならず家屋の壁面において断熱材としても働きうる。
【００３５】
防虫シート内に含まれる吸着剤は中性領域において吸着力が最大となる。一方、コンクリート成分は塩基性であるが、土中を浸透していくことによって中和されることが知られている。そのため、防虫シートは家屋の土台部に接するように設置するのではなく、土台部から離して土中に敷設するのが好適である。これにより、防虫シートの有害物質の吸着効率を改善することが出来る。また、このことは防虫シートの耐久性を高めることにも同様に寄与する。具体的には、コンクリート成分の中和の度合いおよび防虫シートを設置する上での経済性を勘案すれば、特に限定されないが、家屋の土台部から５ｃｍ以上離して土中に設置することが好ましい。なお、本防虫シートは透水性を有するため水はけの問題は生じない。
【００３６】
尚、上述したところは本発明の実施形態の一例を示したにすぎず、特許請求の範囲内において種々の態様を取ることができる。
【実施例】
【００３７】
（実施例１）
平均繊維径０．８μｍ、長さ１０ｍｍ以下で平均長さ２ｍｍのガラス繊維であるＣＭＬＦ２０８（日本板硝子（株）製）５０質量部と水酸化セリウムの水和物５０質量部を水１０００質量部に混合してスラリー化した後、カチオン系の高分子凝集剤（アコフロックＣ４７０、三井化学アクアポリマー（株）製）０．３質量部を添加し、続いてアニオン系の高分子凝集剤（アコフロックＡ１５０、三井化学アクアポリマー（株）製）０．１質量部添加することによってフロック体を形成させた。このフロック体を妙紙機により妙紙し、密度０．２５ｍｇ／ｍｍ３、厚み０．８ｍｍの湿式不織布からなる最大孔径が４０μｍ、平均孔径が５μｍのシート状の防虫シート１を得た。なお、孔径の測定はＳＥＭ（走査型電子顕微鏡）による観察を数点行い、２０個以上の孔径を測定することにより最大孔径および平均孔径を求めた。
【００３８】
（実施例２）
平均繊維径４μｍのＣガラス成分（アルカリ珪酸塩ガラス）からなるガラス繊維５０質量部（日本無機株式会社製）と水酸化セリウムの水和物４０質量部、平均繊維径５μｍのポリプロピレン−ポリエチレン有機繊維１０質量部（チッソ株式会社製）を水５００質量部に混合してスラリー化した後、カチオン系の高分子凝集剤（アコフロックＣ４７０、三井化学アクアポリマー（株）製）０．５質量部投入することによりフロック体を形成させた。このフロック体を妙紙機により妙紙し密度０．１５ｍｇ／ｍｍ３、厚み０．８ｍｍの湿式不織布からなる最大孔径が８０μｍ、平均孔径が１６μｍのシート状の防虫シート２を得た。なお、孔径の測定はＳＥＭ（走査型電子顕微鏡）による観察を数点行い、２０個以上の孔径を測定することにより孔径の最大値および平均値を求めた。
【００３９】
（比較例）
繊維径５μｍ、長さ２００mｍのＣガラス成分（日本板硝子（株）製）からなるガラス繊維５０質量部と水酸化セリウムの水和物５０質量部を水１０００質量部に混合してスラリー化した後、カチオン系の高分子凝集剤０．３質量部を投入し、続いてアニオン系の高分子凝集剤０．１質量部投入することによってフロック体を形成させた。このフロック体を妙紙機により妙紙し、密度０．０３ｍｇ／ｍｍ３、厚さ３ｍｍの湿式不織布からなる最大孔径が２ｍｍ、平均孔径が５００μｍのシート状の防虫シート３を得た。
【００４０】
（試験方法）
１、防蟻性能評価試験
次に、図６に示す実験装置を使用して防虫シート１および２の防蟻性能評価（蟻の遮断性の評価）を行った。具体的には、２つのセルＡ、Ｂを含む実験装置の中央部に防虫シート１（実施例１）もしくは２（実施例２）を１枚挟み、セルＡには蟻をセルＢには、おが屑を投入し、暗室内で２５℃、相対湿度８０％の雰囲気下で観察することにより、蟻の移動の可否を判定した。蟻はイエシロアリおよびヤマトシロアリを使用した。一週間観察した結果、防虫シート１および２ともに一匹も通過できなかった。一方、比較例は蟻の通り道ができており、蟻の往来が観察された。
【００４１】
２、吸着性能試験
防虫シート１および２の各種成分の吸着能力を測定した。測定には各種成分を５０ｍｇ／Ｌ含む試験溶液１Ｌに、０．１ｍ２である正方形のシートを浸漬し２４時間後の吸着量を測定した。結果は表１に示す。
【００４２】
【表１】
2008095210.tif 000003
【００４３】
以上の結果から、防虫シート１および２とも各種成分に対する吸着能力を有することが確認された。その他吸着可能な金属として、ホウ素、リン、銅、亜鉛、バリウム、モリブデンが挙げられる。また、これら成分の土壌への拡散の防止および防虫能力をさらに強化するために、シートを２〜５枚積層してもよい。
【産業上の利用可能性】
【００４４】
本発明によれば、無機繊維を含む不織布からなる土壌中で長期間にわたって防虫効果を維持できる防虫シートを提供することが可能になった。また、前記不織布に吸着材を担持させることによって、有害成分の土壌中への拡散を防止できる防虫シート、並びにこの防虫シートの製造方法および該防虫シートを用いた家屋の防虫方法の提供が可能になった。
【図面の簡単な説明】
【００４５】
【図１】本発明に従う防虫シートを用いた家屋の防虫方法の例を示す図である。
【図２】本発明に従う防虫シートを用いた家屋の防虫方法の例を示す図である。
【図３】本発明に従う防虫シートを用いた家屋の防虫方法の例を示す図である。
【図４】本発明に従う防虫シートを用いた家屋の防虫方法の例を示す図である。
【図５】本発明に従う防虫シートを用いた家屋の防虫方法の例を示す図である。
【図６】防蟻性能評価を行った装置を示す図である。
【符号の説明】
【００４６】
１：防虫シート
２：ベタ基礎（コンクリート）
３：束
４：束石
５：床
６：室内
７：犬走り
８：地盤
９：地盤
１０：床下
１１：独立基礎
１２：仕上げ壁
１３：内壁
【図１】
2008095210.tif 000004
【図２】
2008095210.tif 000005
【図３】
2008095210.tif 000006
【図４】
2008095210.tif 000007
【図５】
2008095210.tif 000008
【図６】
2008095210.tif 000009